(57)【要約】ツーリングシェル内に複合材料をインレイするための技術が開示される。一態様において、複合材料がその中へインレイされて硬化される、付加製造されたツーリングシェルが提供される。複合材料とツーリングシェルとの間の接着を可能にするために、ツーリングシェルの表面にインデンテーションまたは別のメカニズムが提供される。結果として生じた一体化構造は、輸送構造中のコンポーネントとして用いられる。【選択図】図８
2020536769.tif 000002
【特許請求の範囲】
【請求項１】
輸送構造のためのコンポーネントを製造する方法であって、
ツーリングシェルを３次元（３Ｄ）印刷し、前記ツーリングシェルは、ある材料に接着するように構成された表面を備える、前記３Ｄ印刷するステップと、
モールドの一部として前記ツーリングシェルを用いて前記材料を前記表面上へ塗布するステップと、
前記ツーリングシェルおよび前記材料を備える一体化構造を形成し、前記一体化構造は、前記輸送構造中のコンポーネントとしての組み立て用である、前記形成するステップと
を含む、方法。
【請求項２】
前記一体化構造を前記輸送構造中の前記コンポーネントとして組み立てるステップをさらに含む、請求項１に記載の方法。
【請求項３】
前記ツーリングシェルを前記３Ｄ印刷するステップは、前記材料との接着を向上させるために前記表面上に粗いセクションを印刷するステップをさらに含む、請求項１に記載の方法。
【請求項４】
前記材料は、複合材料を備える、請求項１に記載の方法。
【請求項５】
前記複合材料は、炭素繊維強化ポリマを備える、請求項４に記載の方法。
【請求項６】
前記材料を前記表面上へ前記塗布するステップは、複合製作プロセスを用いるステップを含む、請求項１に記載の方法。
【請求項７】
前記材料を前記表面へ前記塗布するステップは、前記炭素繊維を前記ツーリングシェルへ固定するために接着特性を有する前記炭素繊維のマトリックス材料を塗布するステップを含む、請求項５に記載の方法。
【請求項８】
前記ツーリングシェルを前記３Ｄ印刷するステップは、前記表面がその中に位置するキャビティを前記ツーリングシェル中に形成するステップを含む、請求項１に記載の方法。
【請求項９】
前記材料を前記表面上へ前記塗布するステップは、炭素繊維を前記キャビティ内にインレイするステップを含む、請求項８に記載の方法。
【請求項１０】
炭素繊維の追加の部分は、ツールから盛り上がり、前記インレイされた炭素繊維へ結合される、請求項９に記載の方法。
【請求項１１】
炭素繊維の追加の部分は、前記インレイされた部分へブリッジング領域として結合される、請求項９に記載の方法。
【請求項１２】
前記ツーリングシェルは、プラスチック材料を備える、請求項１に記載の方法。
【請求項１３】
前記ツーリングシェルを前記３Ｄ印刷するステップは、フォームコア材料を３Ｄ印刷するステップをさらに含む、請求項１に記載の方法。
【請求項１４】
前記ツーリングシェルを前記３Ｄ印刷するステップは、ハニカムパネルを３Ｄ印刷するステップをさらに含む、請求項１に記載の方法。
【請求項１５】
前記ツーリングシェルは、格子構造を備える、請求項１に記載の方法。
【請求項１６】
前記ツーリングシェルを前記３Ｄ印刷するステップは、前記塗布された材料のためのフラッシュ仕上げを可能にするように構成された少なくとも１つのポケットを前記ツーリングシェル中に形成するステップをさらに含む、請求項１に記載の方法。
【請求項１７】
前記少なくとも１つのポケットは、複合材料で強化される、請求項１６に記載の方法。
【請求項１８】
前記塗布された材料へ結合された少なくとも１つの付加製造されたノードをさらに備える、請求項１に記載の方法。
【請求項１９】
前記一体化構造のある領域へ強化材料を加えるステップをさらに含む、請求項１に記載の方法。
【請求項２０】
前記強化材料は、複合繊維材料を備える、請求項１９に記載の方法。
【請求項２１】
前記ツーリングシェルは、可溶性材料の少なくとも１つのセクションを備える、請求項１に記載の方法。
【請求項２２】
前記一体化構造を前記形成するステップは、前記少なくとも１つのセクションを溶解させるステップをさらに含む、請求項２１に記載の方法。
【請求項２３】
前記ツーリングシェルと前記複合材料との間に１つ以上のピールプライ層を挿入するステップと、
前記複合材料を硬化させるステップと、
前記複合材料を硬化させるとすぐに前記１つ以上のピールプライ層を除去するステップと、接着剤を用いて前記複合材料の少なくとも１部分を前記ツーリングシェルと接合するステップと
をさらに含む、請求項４に記載の方法。
【請求項２４】
輸送構造のためのコンポーネントを製造する方法であって、
ツーリングシェルを３次元（３Ｄ）印刷するステップと、
前記ツーリングシェルを用いて複合材料をモールドするステップ、および
前記複合材料を前記ツーリングシェルへ固定するステップ
を備える、
一体化構造を生産するステップと
を含む、方法。
【請求項２５】
前記一体化構造は、前記輸送構造中への組み立て用に操作可能である、請求項２４に記載の方法。
【請求項２６】
前記複合材料は、炭素繊維強化ポリマを備える、請求項２４に記載の方法。
【請求項２７】
一体化構造を前記生産するステップは、接着特性を有する複合マトリックス材料を塗布するステップをさらに含む、請求項２４に記載の方法。
【請求項２８】
前記ツーリングシェルを前記３Ｄ印刷するステップは、前記複合材料との接着を向上させるために前記表面上へ粗いセクションを印刷するステップを含む、請求項２４に記載の方法。
【請求項２９】
前記ツーリングシェルを前記３Ｄ印刷するステップは、前記表面がその中に位置するキャビティを前記ツーリングシェル中に形成するステップを含む、請求項２４に記載の方法。
【請求項３０】
前記材料を前記表面上へ前記塗布するステップは、炭素繊維を前記キャビティ内にインレイするステップを含む、請求項２４に記載の方法。
【請求項３１】
一体化構造を前記生産するステップは、複合製作プロセスを用いて前記複合材料を塗布するステップを含む、請求項２４に記載の方法。
【請求項３２】
輸送構造のためのコンポーネントを製造する方法であって、
表面を備えるプラスチックツーリングシェルを３次元（３Ｄ）印刷するステップと、
モールドの一部として前記プラスチックツーリングシェルを用いて前記表面上へ複合材料を塗布するステップと、
前記プラスチックツーリングシェルおよび前記材料を備える一体化構造を形成し、前記一体化構造は、前記輸送構造中のコンポーネントとしての組み立て用である、前記形成するステップと
を含む、方法。
【請求項３３】
前記ツーリングシェルは、格子またはハニカム構造をさらに備える、請求項３２に記載の方法。
【請求項３４】
前記塗布された複合材料を複数の付加製造されたノードによってクランプするステップをさらに含む、請求項３２に記載の方法。
【請求項３５】
前記付加製造されたノードは、前記輸送構造のクラッシュレールのためのサスペンションインターフェース（ｓｕｓｐｅｎｓｉｏｎ  ｉｎｔｅｒｆａｃｅｓ）を備える、請求項３４に記載の方法。
【請求項３６】
前記塗布された複合材料および前記プラスチックツーリングシェルをクランプするために前記付加製造されたノードを用いるステップをさらに含む、請求項３４に記載の方法。
【請求項３７】
前記複数のノードは、アルミニウムを備える、請求項３２に記載の方法。
【請求項３８】
前記塗布された複合材料のフラッシュ仕上げを得るためにポケットを前記ツーリングシェル中に形成するステップをさらに含む、請求項３２に記載の方法。
【請求項３９】
前記ツーリングシェルの少なくとも部分と前記複合材料との間にピールプライの１つ以上の層を挿入するステップと、
前記複合材料を硬化させるステップと、
硬化させるとすぐにピールプライの前記１つ以上の層を除去するステップと、
接着剤を用いて、前記ツーリングシェルの前記少なくとも部分と前記複合材料とを接合するステップと
をさらに含む、請求項３２に記載の方法。
【発明の詳細な説明】
【技術分野】
【０００１】
関連出願の相互参照
本出願は、参照によりその全体が本明細書に明示的に組み込まれる、「ＣＯＭＰＯＳＩＴＥ  ＭＡＴＥＲＩＡＬ  ＩＮＬＡＹ  ＩＮ  ＡＤＤＩＴＩＶＥＬＹ  ＭＡＮＵＦＡＣＴＵＲＥＤ  ＳＴＲＵＣＴＵＲＥＳ（付加製造された構造における複合材料インレイ）」と題する、２０１７年１０月１１日出願の米国特許出願第１５／７３０，６７５号の利益を主張する。
【背景技術】
【０００２】
技術分野
本開示は、一般に、製造技術に関し、より具体的には乗り物、ボート、航空機および他の輸送構造に用いるための３Ｄ印刷されたコンポーネントに関する。
【０００３】
背景技術
多くのタイプのコンポーネントが製造されて、輸送構造、例えば、乗り物、トラック、列車、オートバイ、ボート、航空機、および同様のものに用いられている。かかるコンポーネントは、輸送構造内でまたはその一部として、機能的、構造的、または審美的な目的のいずれか１つ以上に役立つことができる「オフザシェルフ（off the shelf）」およびカスタマイズコンポーネントの両方を含みうる。
【０００４】
かかるコンポーネントの多くのタイプは、金属、合金、ポリマ、または別の適切な材料からなる概して堅い構造部材を構成する。構造部材は、所定の形状を有してよく、適切にモールドされた複合材料の別個の層へ接着するように製造された１つ以上の表面、インデンテーション、またはキャビティを含んでよい。例えば、乗り物におけるインテリアドアパネルの一部は、炭素繊維強化ポリマ（ＣＲＦＰ：ｃａｒｂｏｎ  ｆｉｂｅｒ  ｒｅｉｎｆｏｒｃｅｄ  ｐｏｌｙｍｅｒ）でインレイされた（inlaid with）金属またはプラスチック構造を含んでよい。この例では、パネルに強度および耐久性を加え、一方では比較的軽く、美的で心地よいデザインを維持するためにＣＲＦＰ層が含まれてよい。輸送構造のタイプならびに部品の性質および使用意図などの因子に依存して、多くの他のタイプの複合材料も用いられてよい。
【０００５】
複合材料の層をモールドするために用いられるツーリングシェルをかかる構造で用いるために所望の形状へ機械加工するステップは、大半の場合、費用がかかり、時間もかかる。従来の生産技術では、典型的に多大な労力を必要とするプロセスを用いて複合材料をモールドするためのツールが製造される。例えば、モールドの正および負のセクションの一方を各々が構成してよい一対のツーリングシェルを製造するために機械加工プロセスが用いられることがある。ある構造をそれによって成形するために、正および負のツーリングシェルセクション間のモールド中には材料および樹脂が置かれることがある。ツーリングシェルは、延いては、主題の材料をモールドする際に用いるために化学的および構造的に適した１つ以上の材料から典型的になる。しばしば、かかる構造は、所望のモールド形状へそれらが正確に食い込み、または詳細なフィーチャを形成することを難しくする特性を有する。
【０００６】
複合層のモールディングが完了した後に、ツーリングシェルは、その単一のタイプの部品を形成するための使用の範囲以外には使用が限られるか、またはそれ以上使用されないことがある。さらに、モールドされる材料がインレイされることになる構造を、無関係な技術を用いて別に製作しなければならず、潜在的に製造プロセスになおさらに費用がかかり、労力を要することもある。
【発明の概要】
【課題を解決するための手段】
【０００７】
付加製造されたツーリングシェルによってインレイされた複合材料が３次元印刷技術を参照して以下により完全に記載される。
【０００８】
輸送構造のための部品を製造する方法の一態様は、ツーリングシェルを３次元（３Ｄ）印刷し、ツーリングシェルは、ある材料に接着するように構成された表面を含む、３Ｄ印刷するステップと、モールドの一部としてツーリングシェルを用いて材料を表面へ塗布するステップと、ツーリングシェルおよびこの材料を含んだ一体化構造を形成するステップとを含み、一体化構造は、輸送構造中のコンポーネントとしての組み立て用である。
【０００９】
輸送構造用の部品を製造する方法の別の態様は、ツーリングシェルを３次元（３Ｄ）印刷するステップと、ツーリングシェルおよびツーリングシェルの表面へ塗布された材料を含んだ一体化構造を生産し、一体化構造は、輸送構造中の一部として用いるためであり、一体化構造を生産するステップは、複合材料をモールドするためにツーリングシェルを用いるステップをさらに含む、生産するステップと、複合材料をツーリングシェルへ固定するステップとを含む。
【００１０】
理解されるであろうように、輸送構造用の部品を生産する方法の他の態様は、実例としていくつかの実施形態のみが示され、記載される以下の発明を実施するための形態から、当業者には直ちに明らかになるであろう。部品および部品を生産する方法は、他の異なる実施形態が可能であり、そのいくつかの詳細は、様々な他の点で修正が可能であり、すべてが本発明から逸脱しないことが当業者によって理解されるであろう。従って、図面および発明を実施するための形態は、本質的に説明的であり、制限的でないと見做されるべきである。
【００１１】
次に、発明を実施するための形態では付加製造されたツーリングシェルによってインレイされる複合材料が、例として、限定としてではなく、貼付図面に提示されるであろう。
【図面の簡単な説明】
【００１２】
【図１】３Ｄ印刷のプロセスを開始する例示的なプロセスを示すフロー図である。
【図２】例示的な３Ｄプリンタのブロック図である。
【図３】３Ｄ印刷されたツーリングシェルの斜視図を示す。
【図４】その中に挿入されたＣＦＲＰをもつ３Ｄ印刷されたツーリングシェルの斜視図を示す。
【図５】組み合わされた材料およびツーリングシェルの断面斜視図である。
【図６】２重組み立てコンポーネントを用いた輸送構造中の例示的なインテリアドアパネル６１０の側面図を示す。
【図７】輸送構造中のコンポーネントとして用いるための一体化構造を形成すべくツーリングシェルにオーバーレイした複合強化材を有するコンポーネントを生産するための例示的なプロセスを示すフロー図である。
【図８】付加製造されたツーリングの上の布複合強化材（ｆａｂｒｉｃ  ｃｏｍｐｏｓｉｔｅ  ｒｅｉｎｆｏｒｃｅｍｅｎｔ）のオーバーレイからなる一体化構造の説明図である。
【図９】内部格子構造を伴って形成されたツーリングを含んだ一体化構造の説明図である。
【図１０】トポロジー最適化によるポケットおよびツーリングを有する一体化構造の説明図である。
【図１１】コモールドされた（ｃｏ−ｍｏｌｄｅｄ）ノードを用いた一体化構造の説明図である。
【図１２】輸送構造中のコンポーネントとして用いるための一体化構造を生産すべくツーリングシェルの上に複合材料を有するコンポーネントを生産するための例示的なプロセスを示すフロー図である。
【図１３】ノード間に挟み込まれ、機械的クランプによって締結された複合材料を含んだ一体化構造の説明図である。
【図１４Ａ】複合スキンおよびマルチマテリアルツールを用いた一体化構造の例である。
【図１４Ｂ】複合スキンおよびマルチマテリアルツールを用いた一体化構造の例である。
【図１５】硬化された複合表面上にピールプライ(peel plies)を用いた一体化構造の例である。
【発明を実施するための形態】
【００１３】
貼付図面と関連して以下に述べられる発明を実施するための形態は、付加製造されたツーリングの上の布複合強化材のための技術の様々な例示的な実施形態の記載を提供することが意図され、本発明が実施されてよい実施形態のみを表現することは意図されない。本開示を通して用いられる用語「例示的」は、例、事例または説明としての役割を果し、それらが本開示に提示される他の実施形態より好ましいかまたは有利な実施形態であると必ずしも解釈されるべきではない。発明を実施するための形態は、本発明の範囲を当業者へ十分に伝える周到かつ完全な開示を提供するための具体的な詳細を含む。しかしながら、本発明は、これらの具体的な詳細なしに実施されてもよい。本開示を通して提示される様々なコンセプトを曖昧にするのを避けるために、いくつかの事例では、よく知られた構造およびコンポーネントは、ブロック図の形式で示されてもよく、またはまったく省略されてもよい。
【００１４】
複合ツーリングの文脈での、３Ｄ印刷としても知られる、付加製造の使用は、機械構造および機械化組立品（ｍｅｃｈａｎｉｚｅｄ  ａｓｓｅｍｂｌｉｅｓ）の製造業者が複雑な幾何形状をもつ部品を製造できるようにするために著しいフレキシビリティを提供する。例えば、３Ｄ印刷技術は、従来の製造プロセスでは製造することが不可能な入り組んだ内部格子構造および／またはプロファイルを有する部品を設計して造形するためのフレキシビリティを製造業者に提供する。
【００１５】
図１は、３Ｄ印刷のプロセスを開始する例示的なプロセスを示すフロー図１００である。印刷されることになる所望の３Ｄオブジェクトのデータモデルがレンダリングされる（ステップ１１０）。データモデルは、３Ｄオブジェクトの仮想設計である。従って、データモデルは、３Ｄオブジェクトの幾何学的および構造的フィーチャ、ならびにその材料組成を反映してよい。データモデルは、３Ｄスキャニング、３Ｄモデリングソフトウェア、写真測量ソフトウェア、およびカメラ撮像を含めて、様々な方法を用いて作り出されてよい。
【００１６】
データモデルを作り出すための３Ｄスキャニング方法も３Ｄモデルを生成するための様々な技術を用いてよい。これらの技術は、例えば、タイム・オブ・フライト（time-of-flight）、ヴォリュメトリック・スキャニング（volumetric scanning）、構造化光、変調光（structured light）、レーザ・スキャンニング、三角測量、および同様のものを含んでよい。
【００１７】
３Ｄモデリングソフトウェアは、次には、多くの市販の３Ｄモデリングソフトウェアアプリケーションのうちの１つを含んでよい。データモデルは、例えば、ＳＴＬフォーマットで、適切なコンピュータ支援設計（ＣＡＤ：ｃｏｍｐｕｔｅｒ−ａｉｄｅｄ  ｄｅｓｉｇｎ）パッケージを用いてレンダリングされてよい。ＳＴＬファイルは、市販のＣＡＤソフトウェアと関連付けられたファイルフォーマットの一例である。ＣＡＤプログラムは、３ＤオブジェクトのデータモデルをＳＴＬファイルとして作り出すために用いられてよい。その結果、ＳＴＬファイルは、ファイル中のエラーが識別されて解決されるプロセスを経てよい。
【００１８】
エラー解決に続いて、データモデルは、オブジェクトを３Ｄ印刷するための命令のセットをそれによって生成するために、スライサとして知られるソフトウェアアプリケーションによって「スライスされる」（ステップ１２０）ことができて、これらの命令は、利用されることになる特定の３Ｄ印刷技術と適合して、それと関連付けられる。多くのスライサプログラムが市販されている。スライサプログラムは、データモデルが３Ｄ印刷される実際の表現を作り出すために、データモデルを、プリンタ固有の命令を含んだファイルと一緒に、印刷されるオブジェクトの薄いスライス（例えば、１００ミクロン厚）を表す一連の個別層へ変換する。
【００１９】
この目的で用いられるファイルの共通のタイプは、オブジェクトを３Ｄ印刷するための命令を含む数値制御プログラミング言語である、Ｇコードファイルである。Ｇコードファイル、またはこれらの命令を構成する他のファイルが３Ｄプリンタへアップロードされる（ステップ１３０）。これらの命令を含んだファイルは、典型的に、固有の３Ｄ印刷プロセスで操作可能であるように構成されるため、用いられる３Ｄ印刷技術に依存して、命令ファイルの多くのフォーマットが可能であることが理解されるであろう。
【００２０】
どんなオブジェクトをどのようにレンダリングすべきかを決定づける印刷命令に加えて、オブジェクトをレンダリングする際に３Ｄプリンタによる使用のために必要な然るべき物理的材料が、いくつかの従来のしばしばプリンタ固有のいずれかの方法を用いて３Ｄプリンタ中へロードされる（ステップ１４０）。例えば、熱溶解積層法（ＦＤＭ：ｆｕｓｅｄ  ｄｅｐｏｓｉｔｉｏｎ  ｍｏｄｅｌｌｉｎｇ）プリンタでは、材料は、１つ以上のスプール・ホルダ上に置かれた、スプール上にしばしば繊維としてロードされる。繊維は、典型的に、押出装置中へフィードされて、押出装置は、以下にさらに説明されるように、動作中に、材料を造形プレートまたは他の基板上へ吐出する前に、繊維を溶融形態へ加熱する。粉末焼結積層造形（ＳＬＳ：ｓｅｌｅｃｔｉｖｅ  ｌａｓｅｒ  ｓｉｎｔｅｒｉｎｇ）印刷および他の方法では、造形プラットフォームへ粉末をフィードするチャンバ中へ材料が粉末としてロードされてよい。３Ｄプリンタに依存して、印刷材料をロードするための他の技術が用いられてもよい。
【００２１】
３Ｄオブジェクトのそれぞれのデータスライスが、次に、提供された命令に基づいて材料（単数または複数）を用いて印刷される（ステップ１５０）。レーザ焼結を用いた３Ｄプリンタでは、構造が所望されるところでレーザが粉末ベッドをスキャンして粉末を一緒に溶融し、スライス・データが何も印刷されるべきではないことを示す区域をスキャンすることを避ける。所望の形状が形成されるまでこのプロセスが何千回も繰り返されてよく、その後、印刷された部品がファブリケータから取り外される。熱溶解積層法では、モデルの連続層および支持材料を基板へ塗布することによって部品が印刷される。一般に、いずれかの適切な３Ｄ印刷技術がこの開示の目的のために採用されてよい。
【００２２】
図２は、例示的な３Ｄプリンタ２００のブロック図である。いくつもの３Ｄ印刷技術を適切に採用できるが、ＦＤＭ技術の文脈で図２の３Ｄプリンタ２００が考察される。３Ｄプリンタ２００は、押出ノズル２５０Ａおよび２５０Ｂを、順次、含むＦＤＭヘッド２１０、可動造形ステージ２２０、ならびに造形ステージ２２０の上の造形プレート２３０を含む。
【００２３】
意図される構造の組成と、起こりうる重力変形、もしくは崩壊をさもなければ受けるであろう、構造の張出し要素への支持を提供するためのいずれかの支持材料の必要性とに依存して、オブジェクトを印刷するために複数の材料が用いられてよい。１つ以上の適切な繊維材料２６０がスプール上に巻かれて（示されない）、ＦＤＭヘッド２１０へフィードされてよい。（先に記載された他の技術では、材料が粉末として、または他の形態で提供されてもよい）。受信された印刷命令に基づいて、数値制御メカニズム、例えば、ステッパモータまたはサーボモータによってＦＤＭヘッド２１０をＸ−Ｙ方向に移動させることができる。１つの例示的な実施形態では熱可塑性ポリマを構成してよい、材料が、押出ノズル２５０Ａおよび２５０Ｂを含むＦＤＭヘッド２１０へフィードされてよい。ＦＤＭヘッド２１０中の押出器が繊維材料２６０を溶融形態へ加熱して、押出ノズル２５０ａが溶融材料を吐出して、それを造形ステージ２２０の造形プレート２３０上へ堆積させる。
【００２４】
受信された印刷命令に応答して、ＦＤＭヘッド２１０は、塗布される材料のライン２４０を形成するために押出ノズル２５０Ａが材料２６０を標的位置に滴下させるように水平（Ｘ−Ｙ）面の周りを移動する。（ある一定の構成ではＦＤＭヘッド２１０がＺ方向に移動し、および／または１つ以上の軸の周りを回転するようにさらに構成されてもよい）。材料２６０をラインごとに堆積し、材料２６０が造形プレート２３０上に堆積されるにつれて材料の各ラインが固まることによって、ライン２４０を含んだ、材料２６０の層２７０が形成される。Ｘ−Ｙ面内の然るべき位置に１つの層２７０が形成された後に、次の層が同様の方法で形成されてよい。
【００２５】
造形プレート２３０は、少なくとも垂直Ｚ方向に移動可能な制御テーブルのコンポーネントであってよい。層２７０のレンダリングが完了したときに、所望の形状および組成を有する複数の断面層２４０が作り出されるまでプリンタが次の層の塗布を開始することなどができるように、造形ステージ２２０および造形プレート２３０は、層２７０の厚さに比例するある量だけ垂直（Ｚ）方向に下降してよい。
【００２６】
簡潔にするためにこの説明図では実質的に矩形の層形状が示されるが、実際の印刷構造は、データモデルに依存して実質的にいずれの形状および組成を具現してもよい。すなわち、レンダリングされる層の実際の形状は、印刷される３Ｄモデルの定義された幾何形状に対応するであろう。
【００２７】
加えて、先に示されたように、オブジェクトを印刷するために複数の異なる材料が用いられてよい。いくつかの事例では、それぞれの押出ノズル２５０Ａおよび２５０Ｂによって２つの異なる材料２６０および２８０が同時に塗布されてよい。
【００２８】
例示的な実施形態では、輸送構造のための部品は、複合材料の１つ以上の層をモールドするために然るべく成形され、構造化されたツーリングシェルを用いて形成される。複合材料は、複合材料およびツーリングシェルの両方を含む一体化構造を形成するためにツーリングシェルの表面へ接着される。一体化構造は、乗り物などの輸送構造中のコンポーネントとして用いるために操作可能である。例示的な実施形態では、ツーリングシェルが３Ｄ印刷され、それによって、労力を要する機械加工プロセスと関連付けられた、しばしばコストがかかり、時間もかかる技術を省く。これらの実施形態では、ツーリングシェルは、複合材料をモールドすることと、輸送構造それ自体内の組み立て用のコンポーネント、例えば、車両パネル、ジョイントもしくは他のコンポーネント、航空機翼、および同様のものを形成するために、モールドされた材料とともに、有用な構造として役立つこととの２重の役割を果してよい。
【００２９】
図３は、３Ｄ印刷されたツーリングシェル３００の斜視図を示す。ツーリングシェルは、別の材料をモールドするために然るべきまたは適切な特性を有するいずれかの材料を含んでよい。例えば、ツーリングシェルを用いてモールドされることになる材料が炭素繊維強化ポリマ（ＣＦＲＰ：ｃａｒｂｏｎ  ｆｉｂｅｒ  ｒｅｉｎｆｏｒｃｅｄ  ｐｏｌｙｍｅｒ）であるならば、インバール合金が、その熱膨張係数が炭素繊維のものとよく似ているため、この材料をモールドする際に用いるための適切な候補であってよい。他のケースでは、ツーリング構造は、金属、合金およびプラスチックを含めて、他の材料からなってよい。ツーリングシェル３００中のインデンテーション（indentation）３０２は、モールドされることになる材料の然るべき量を収容するのに適した容積であってよい。別の例示的な実施形態では、硬化中に材料をシールするためにツーリングシェルの上半分が提供されてよい。さらに他の実施形態では、材料を製作するプロセスを容易にすべく樹脂材料をインデンテーション３０２に提供できるようにするためにツーリングシェル中に真空および流体チャンネルが一体化されてもよい。他の実施形態では、モールドに加えてツーリングシェル３００も究極的に構造部として役立ってよいため、ツーリングシェル３００を作製できる材料の選択も、輸送構造中に組み込まれる最終コンポーネントのための然るべき材料のタイプによって制限されることがある。
【００３０】
一実施形態において、ＣＲＦＰおよび金属３Ｄ印刷されたモールドに用いるための接着剤は、ＣＦＲＰそれ自体のマトリックス材料とすることができる。
【００３１】
図３にさらに含まれるのは、材料中に３Ｄ印刷された小さい表面インデンテーション３０４である。ツーリングシェル３０２およびモールドされることになる材料は、究極的に輸送構造中への組み立て用の単一のコンポーネントを形成できるため、いくつかの実施形態では、コンポーネントをツーリングシェル３００の内部３０２へ接着させるためのメカニズムを提供することが望ましいであろう。小さい表面インデンテーション３０４の目的は、ツーリングシェル３００の内部とツーリングシェル３００中にモールドされることになる材料との間に表面接着が提供されるのを支援することである。他の実施形態では、表面接着プロセスをさらに促進するためにツーリングシェルの内側壁３０６上にも表面インデンテーションが形成されてよい。代わりの実施形態では、表面接着を支援するために他の手段が用いられてよい。例えば、モールドされることになる材料の挿入前に、内表面３０２へ樹脂が塗布されてもよい。代わりに、複合材料をツーリングシェルへ固定するためにクランプ、ねじ、ナットおよびボルト、くぎ、熱溶融結合などが用いられてもよい。
【００３２】
図４は、その中に挿入されたＣＦＲＰをもつ３Ｄ印刷されたツーリングシェル４００の斜視図を示す。先述のように、ツーリングシェル４００内にモールドされることになる構造の幾何形状４０４は、モールドがどのように構成されるかに依存して、ツーリングシェル４００の内表面の形状に追随するように設計されてよい。かくして、ツーリングシェルは、以下にさらに記載されるように、コンポーネントの一部分（ｔｈｅ  ａ  ｐｏｒｔｉｏｎ）へ硬化されるであろう複合材料を成形するためのモールドのセクションとしての役割を果す。
【００３３】
複合レイアップを含んだ複合生産プロセスがツーリングシェル４００を用いて行われてよい。この例では、コンポーネントを生産する際の第１のステップとして炭素繊維材料（または別の適切な材料）がレイアッププロセスによってツーリングシェル４００の内表面上に塗布されてよい。炭素繊維材料がツーリングシェル４００の上に敷かれ、圧縮されて硬化されてよい。
【００３４】
図５は、組み合わされた材料５０２およびツーリングシェル５０４の断面斜視図５００である。材料５０２とツーリングシェル５０４との間の影付けの違いは、この特定の実施形態では２つの構造が異なる材料組成を有することを示すが、かかるフィーチャがある一定の実施形態では必ずしも必要ではない。
【００３５】
図６は、２重組み立てコンポーネント６００を用いた輸送構造中の例示的なインテリアドアパネル６１０の側面図を示す。この実施形態では、ドアパネルは、そのいずれもがモールドされるかまたは３Ｄ印刷されてよい、第１のコンポーネント６０６および第２のコンポーネント６０８を含む。この例示的な実施形態では、第１のコンポーネント６０６が、いずれかの利用可能な手段によって、図３〜５に記載されるコンポーネント６００の表面６０７へ接着される。第２のコンポーネント６０８は、いずれかの利用可能な手段によって、図４のコンポーネントの表面６０９（図４のコンポーネントの見えない底部）へ接着される。インテリアパネル６１０を、その結果、輸送構造中に用いることができ、炭素繊維材料６０４は、然るべく置かれる。コンポーネントとインテリアドアパネルとの一体化は、純粋に説明のためであり、図４のコンポーネントを輸送構造の様々な部分で数多くの実用用途に使用できることが理解されるべきである。
【００３６】
１つの例示的な実施形態では、レイアップ（a lay up）は、予め含浸された（「ｐｒｅｐｒｅｇ（ｐｒｅ−ｉｍｐｒｅｇｎａｔｅｄ）」）炭素繊維プライを用い、塗布された樹脂マトリックスをもつツーリングシェル４００（図４）上へこの炭素繊維プライが送出される。ｐｒｅｐｒｅｇ技術は、効果的な樹脂押し込みを提供して、確実に樹脂が実質的に均一に分散することを支援する。ラミネート積層体を形成するためにｐｒｅｐｒｅｇプライがツーリングシェル４００上へ塗布されてよい。
【００３７】
別の実施形態では、乾式レイアップが、乾いた織り繊維シート（ｗｏｖｅｎ  ｆｉｂｅｒ  ｓｈｅｅｔ）を用いる。レイアップが完了した後に、例えば、樹脂注入によって直ちに樹脂が乾いたプライへ塗布されてよい。代わりの例示的な実施形態では、湿式レイアップが用いられてもよく、各プライが樹脂でコートされて、置かれた後に圧縮されてよい。
【００３８】
先に示されたように、例えば、ツーリングシェル４００（図４）の内部の幾何形状４０４中へ構造５０２（図５）をモールドする手段を提供するために、モールドのための上部シェルまたはシールが３Ｄ印刷されて、ツーリングシェル４００の上に塗布されてよい。モールディングプロセスが完了すると、炭素繊維材料が、例えば、真空圧縮されて、オーブン中で指定された時間間隔にわたってベイクされてよい（baked）。
【００３９】
これらの段階中に用いられる具体的なモールディングおよび樹脂注入プロセスは、モールディング技術、設計制約条件、および所望の製造歩留りなどの変数に依存して変化してよい。一般に、３Ｄ印刷されたツーリングシェルは、例えば、樹脂トランスファーモールディング（ＲＴＭ：Ｒｅｓｉｎ  Ｔｒａｎｓｆｅｒ  Ｍｏｌｄｉｎｇ）、ハンドレイアップ、ｐｒｅｐｒｅｇ、シートモールディング、および真空支援型樹脂トランスファーモールディング（ＶＡＲＴＭ：Ｖａｃｕｕｍ  Ａｓｓｉｓｔｅｄ  Ｒｅｓｉｎ  Ｔｒａｎｓｆｅｒ  Ｍｏｌｄｉｎｇ）を含めて、様々な複合製造技術と関連して用いられてよい。
【００４０】
図７は、輸送構造中に用いるためのコンポーネントを作り出すための方法の例示的なフロー図を示す。７０２において、ツーリングシェルは、乗り物パネルのようなさらに別の構造内用の一体化構造の一部として、ツーリングシェルが用いられることを究極的に可能にできる幾何形状を用いて３Ｄ印刷される。ツーリングシェルは、その後に用いられることになる材料に起こりうる接着に対して設計されてよい。７０４において、ＣＦＲＰまたは別の複合布のような、材料が塗布され、その材料をモールドして固めるために複合製作プロセスが用いられる。７０６において、複合製作が完了したときに、材料がツーリングシェルに接着して、硬化された材料およびツーリングシェルからなる一体化構造を含むコンポーネントが結果として形成される。７０８において、一体化構造は、あるコンポーネントとして輸送構造中へ組み込まれる。
【００４１】
別の例示的な実施形態では、３Ｄ印刷されたプラスチックフレームが複合ツーリングのためのテンプレートとして最初に用いられる。複合材料の硬化が完了すると、結果として生じた組立品は、次に、輸送構造用のフレームまたは他のコンポーネントとして用いられてよい。図８は、付加製造されたツーリングの上の布複合強化材のオーバーレイからなる構造の説明図である。３Ｄ印刷技術の選択は、材料要件によって、および印刷プロセスの速度によって駆動されてよい。３Ｄ印刷されたプラスチックフレーム８０２が形成される。有利には、プラスチック印刷プロセスは、典型的に、金属印刷プロセスより２５〜５０倍速い。付加製造されたプラスチックツーリングを用いる際のさらなる利点は、プラスチック３Ｄプリンタの造形チャンバが金属３Ｄプリンタのものより典型的にずっと大きいために、より大きい部品を得る能力である。加えて、プラスチック３Ｄプリンタは、多くのケースで、ずっとより滑らかな表面を印刷できる。ある実施形態では、用いられる材料は、アクリロニトリルブタジエンスチレン（ＡＢＳ：Ａｃｒｙｌｏｎｉｔｒｉｌｅ  Ｂｕｔａｄｉｅｎｅ  Ｓｔｙｒｅｎｅ）、一般的な熱可塑性ポリマである。しかしながら、必要とされる材料の用途および特性に依存して、いくつもの適切な材料が用いられてよい。
【００４２】
さらに、示される実施形態では、ＣＮＣフォームコア８０６が付加製造されて、接着剤または他の利用可能な手段を用いてプラスチックフレーム８０２へ結合される。一実施形態において、フレーム８０２およびコア８０６は、単一のレンダリングで共印刷される。フォームコアは、プラスチックフレーム８０２と同じ材料からなってよい。別の実施形態では、フォームコアの代わりにハニカムパネル構成が用いられる。多くの材料および形状が本開示のために代わりに用いられてよいので、図８に示される実施形態は、本来、例示的であることが理解されるであろう。
【００４３】
その後の複合製作プロセスでは、強度要件および他の因子に依存して、様々な繊維複合布が用いられてよい。可能な材料のいくつかの例は、ガラス繊維、炭素繊維、ケブラー、および同様のものを含む。示される実施形態では、付加製造されたツーリングの上にガラス繊維ｐｒｅｐｒｅｇ８０４がドレープされる（draped）。ガラス繊維ｐｒｅｐｒｅｇ層８０４は、１つの例示的な実施形態では、繊維強化ポリマ（ＦＲＰ：ｆｉｂｅｒ  ｒｅｉｎｆｏｒｃｅｄ  ｐｏｌｙｍｅｒ）スキン（Ｅガラス）を含んでよい。炭素繊維を含めて、他の複合体も同様に用いられてよい。レイアップは、ＦＲＰ上で行われる。材料が硬化された後に、フレーム８０２およびフォームコア８０６ならびにオーバーレイされたガラス繊維複合体８０４をもつＡＢＳツーリングからなる一体化構造が、次に、輸送構造中のコンポーネントとして用いられてよい。
【００４４】
付加重量の節約および／または耐荷重能力の向上のために、一体化構造の用途および使用意図に依存して、３Ｄ印刷されたツールは、最適化されたトポロジーを用いた構造を含んでよい。図９は、内部格子構造を伴って形成されたツーリングを含んだ一体化構造の説明図を示す。プラスチックツーリング９０２は、コンポーネントとしてそれが組み込まれたときに受けやすいであろう荷重に対して設計された格子構造を含む。フォームコアまたはハニカムパネル構造９０６が含められて、ガラス繊維強化ポリマ９０４の層がツーリング構造上にオーバーレイされる。この構造の１つの利点は、格子の使用によって達成されるプラスチック材料の節約を含む。
【００４５】
別の例示的な実施形態では、ツーリングは、フラッシュ仕上げ（ｆｌｕｓｈ  ｆｉｎｉｓｈ）のためのポケットを伴って付加製造されてよい。図１０は、トポロジー最適化によるポケットおよびツーリングを有する一体化構造の説明図である。図１０に見られるように、ツーリングコンポーネント１００２は、ポケット１００７、１００９および中空セクション１００８を伴って３Ｄ印刷される。ポケット１００７は、ツーリングを囲むガラス繊維材料の端部区域がフラッシュ仕上げを有することを可能にする。構造は、ハニカムまたはフォーム充填物をもつコンポーネント１００６をさらに含む。加えて、機械的強化が望ましく、または必要なポケット１００７、１００９のうちの１つの強化を提供すべく、ＣＦＲＰまたは別の複合材料がポケットに対する局所的強化を提供するために用いられてよい。これまでのように、一体化構造を生産するためにＧＦＲＰ（または別の適切な複合体）のｐｒｅｐｒｅｇ層がツーリングの上にオーバーレイされて硬化されてもよい。
【００４６】
いくつかの実施形態では、複合材料を所定の位置に固定するために機械的クランピングが望ましいであろう。図１１は、コモールドされた（co-molded）ノードを用いた一体化構造の説明図である。前の実施形態におけるように、ツーリングシェル（tooling shell）１１０２は、ＡＢＳまたは別の適切な材料を用いて付加製造される。ＦＲＰまたは別の適切な材料１１０４がツーリングシェルの上にインレイされて硬化される。３Ｄ印刷された内側ノード１１１４は、ツーリングと共印刷されるか、または別に印刷されて、複合材料１１０４の部分１１２０の第１の側を固定するために加えられる。同様に、３Ｄ印刷された外側ノード１１１２は、複合材料の部分１１２０の第２の側の上に挿入される。複合材料は、それゆえに、ツーリングシェルにクランプされ、固定されて、一体化構造全体が輸送構造中のコンポーネントとして用いられてよい。１つの例示的な実施形態では、ノードが強度を確保するためにアルミニウムを用いて共印刷される。しかしながら、他の材料が同等に適切であってよい。
【００４７】
ある例示的な実施形態では、全体的な輸送構造と関連付けられたクラッシュレール（crush rails）のためのサスペンションピックアップポイントまたはインターフェースとしてＡＭ金属ノードを実装できる。クラッシュレールは、乗り物が衝撃からのエネルギーを制御された仕方で有向的に吸収することを可能にするために乗り物上に実装されてよいエネルギー吸収レール構造である。レールは、乗り物サスペンションに、順次、取り付けられてよい、金属ノード間に挟み込まれてよい。かかる配置の例が図１３に示される。別の実施形態では、複合レイアップを硬化させるために機械的クランピングを真空コネクタと接続して用いることができる。
【００４８】
図１３は、ノード間に挟み込まれ、機械的クランプによって締結された複合材料を含んだ一体化構造１３００の説明図である。構造１３００は、付加製造されてよい、上側および下側アルミニウムノード１３０２ａ〜ｂを含む。ノード１３０２ｂの下には、ＦＤＭまたは別の適切な技術を用いて付加製造されてよい、ツーリングシェル１３０８がある。ある実施形態では、ツーリングシェル１３０８は、ＡＢＳ、またはＵＬＴＥＭ（ポリエーテルイミド）のような熱可塑性物質からなる。
【００４９】
ツーリングシェル１３０８の上に敷かれるのは、ＧＦＲＰからなってよい２つの複合スキン層１３０６ａおよび１３０６ｂである。それらの端部の近くで、ＧＦＲＰ層１３０６ａおよび１３０６ｂは、ノード１３０２ａ〜ｂと接触する。ＧＦＲＰ層１３０６ａおよび１３０６ｂは、ＡＬノード１３０２ｂおよびＦＤＭツーリングシェル１３０８の両方の上で硬化されてよい。ＧＦＲＰ層１３０６ａ〜１３０６ｂは、次に、ＧＦＲＰ層１３０６ａおよび１３０６ｂの上に置かれてよいノード１３０２ａによってクランプされてよい。
【００５０】
層１３０６ａおよび１３０６ｂのクランピングを確実にするために、機械的締結のためのフィーチャ１３０４が採用されてよい。この実施形態におけるフィーチャ１３０４は、ボルトまたは他の締結具を挿入できる大きい開口部である。締結具は、例えば、標準的なねじ付きボルト、ナット−ボルト組み合わせまたはいずれかの他の適切な機械的締結またはクランピングメカニズムによって、層１３０６ａおよびｂを固定するための力を提供できる。他の実施形態では、クランピングフィーチャがアパーチャ１３０４とは異なってよく、他のタイプの締結具または締結具を収容するための開口部を含んでもよい。
【００５１】
図１３にやはり示されるのは、ノード１３０２ｂからの突出部１３１０である。この突出部は、ＦＤＭツーリングシェル１３０８からの突出部であってよい別の突出部１３１２中へ「スナップフィット（snap fit）」するように構成されたアパーチャを含む。ある実施形態では、突出部１３１２は、垂直方向に配置されて、端部により大きい突出部１３１２をもち、（ノード１３２０ｂによって視界から隠れされている）より長いＦＤＭ部材から突き出た緩やかな突出部である。ＡＬノード１３０２ｂは、より長いＦＤＭ部材に接触して、それを押しつけてよい。ＡＬノード１３０２ｂがより長いＦＤＭ部材に対して下方へ移動するにつれて、圧力または力がより大きいＦＤＭの突出部１３１２を所定の位置へスナップインさせる。ある実施形態では、突出部１３１２が乗り物サスペンションシステムに付けられてよく、それによって、構造１３００をサスペンションシステムに締結する。これらの技術は、アルミニウムクランピングメカニズムがＦＤＭツールとインターフェースすることを可能にする。
【００５２】
図１２は、輸送構造中のコンポーネントとして用いるための一体化構造を生産すべくツーリングシェルの上に複合材料を有するコンポーネントを生産するための例示的なプロセスを示すフロー図である。１２０２において、プラスチックツーリングシェル、例えば、ＡＢＳシェルが適切な３Ｄプリンタ、例えば、ＦＤＭ  ３Ｄプリンタを用いて付加製造される。その結果、１２０４において、フォームコアまたはハニカムパネルが３Ｄ印刷されて、アルミニウムノードも３Ｄ印刷される。一実施形態において、集合的なステップ１２０２、１２０４において付加製造される３つの構造のうちで、２つ以上の構造が共印刷される。留意すべきは、実施形態および目的に依存して、特定された材料とは異なる材料が用いられてもよいことである。
【００５３】
１２０６において、ツーリングシェルは、フォームコアと連結されるかまたは隣接される。２つのコンポーネントが単一のユニットとして付加製造されるいくつかの実施形態では、このステップが不必要であってよい。他の実施形態では、然るべき接着剤、ねじ、クランプまたは他の接続手段が用いられてよい。
【００５４】
１２０８において、然るべき材料、例えば、ＧＦＲＰがツーリングシェルの上にインレイされて、複合製作プロセスで調製され、硬化される。いくつかの実施形態において、ツーリングシェルおよびフォームコアは、複合体に接着するための接着手段を有する。他の実施形態では、他の接着メカニズムが用いられてよい。１２１０において、例えば、図１１に関して先に記載された仕方で複合材料をツーリングシェルへクランプするために、１２０４において印刷されたアルミニウムノードが用いられてよい。
【００５５】
その結果、１２１２において、結果として生じた一体化構造が輸送構造中のコンポーネントとして用いられてよい。先に考察されたいくつかの実施形態において、構造が受けやすいであろう応力に依存して追加の支持を提供するために、この構造は、格子または他の機械的配置、例えば、ＣＦＲＰ層を用いてよい。必要なところに追加の強化材を置くために、ツーリングシェルを最適化し、ポケットを伴って印刷することができる。ある実施形態では、ＧＦＲＰがツーリング構造でオーバーレイされるが、荷重伝達のための荷重経路を最適化するためにツーリングシェル上のポケットにはＣＦＲＰが用いられる。これらの構成は、ツーリングシェル上のポケット／フィーチャにおける一方向強化材、ならびに織り強化材（一方向は、繊維を一方向に有するが、織りは、０および９０度の角度に延びる繊維を有する）の使用も可能にする。輸送構造および他の車両において、荷重伝達は、ブレーキングおよび減速を含む、縦方向および横方向加速プロセスの中に異なる車輪によって維持される荷重の変化である。他のタイプの荷重も輸送構造および機械化組立品に含まれてよい。剪断荷重は、構造要素に加えられたときに剪断応力を生じる力である。予期される剪断荷重を含めて、部品の荷重伝達力学（ｌｏａｄ  ｔｈｅ  ｔｒａｎｓｆｅｒ  ｍｅｃｈａｎｉｃｓ）が荷重を決定づけるケースでは、複合繊維材料、格子、および他の構造を用いた強化材が必要であろう。
【００５６】
他の実施形態では、マルチマテリアルツール（ｍｕｌｔｉ−ｍａｔｅｒｉａｌ  ｔｏｏｌｓ）が用いられてよい。例えば、ツーリングのある一定のセクションが可溶性材料で印刷されてよい。複合体が一旦オーバーレイされて硬化されると、これらのセクションは、溶解されてよい。この技術は、重量節約メカニズムにとって、かつ複合シェルのみが必要とされる設計において理想的なことがある。ある一定のセクションで複合スキンのみが必要とされるケースでは、マルチマテリアルツールが用いられてよい。ある実施形態では、複合スキンだけをもつセクションを達成すべく、複合体が硬化した後にツーリングのある一定のセクションが現れるか、または利用可能にできるようにするために離型メカニズム（離型剤、ツーリング表面調製など）が用いられてよい。
【００５７】
図１４Ａ〜Ｂは、複合スキンおよびマルチマテリアルツールを用いた一体化構造１４００の例である。図１４Ａを参照すると、コンポーネント１４０４および１４０６を含んだマルチマテリアルツーリングシェルが付加製造されてよい。ここでは、ＦＤＭを用いてレンダリングされる通常の熱可塑性物質または他の適切な材料であってよい（あるいは、いくつかのケースでは、それが何か他のＡＭ技術を用いてレンダリングされた金属性材料であってもよい）コンポーネント１４０４とは違って、コンポーネント１４０６は、知られた可溶性材料を構成してよい。ＧＦＲＰまたはＣＦＲＰのような、スキンまたは材料１４０２が先に記載されたようなツーリングシェルの上にレイアップされる。最終的な一体化構造は、コンポーネント１４０４および１４０２を含むことが望まれる。しかしながら、コンポーネント１４０６は、材料１４０２を成形し、安定化させて、それが硬化することを許容すべく、単にモールディングのために用いられる。従って、材料１４０２が硬化された後に、コンポーネント１４０６は、図１４ｂにおける最終的な一体化構造１４００を生産するために、従来から知られた技術を用いて溶解除去されてよい。本明細書に開示される方法と併せてこれらのマルチマテリアルを用いて、ますます多種多様な構造が生産されてよい。
【００５８】
本開示の別の態様では、接着剤接合を改善するために、硬化された複合体の表面上にピールプライを配列できる。図１５は、複合体１５１４、例えば、ＧＦＲＰ、ＣＦＲＰ、または同様のものを含んだ一体化構造１５００の例である。前の実施形態におけるように、付加製造されたツール１５１６は、レイアッププロセス中に複合材料１５１４をモールドするため、ならびに造形された構造の一部とするために用いられる。硬化された複合体１５１４と３Ｄ印刷されたツール１５１６との間の接合を改善するために、化学的に適切な特性をもつ材料の層、例えば、ピールプライ１５１２をツール１５１６と複合体１５１４との間に配置できる。いくつかの実施形態では正確な結果を可能にするために、ピールプライ１５１２の別の層が複合体１５１４の上に挿入されてよい。上側ピールプライ層１５１２とバギングフィルム１５０８との間にはブリーザ１５１０がある。バギングフィルム１５０８は、陰圧を作り出すためのスルーバッグ（ｔｈｒｕ−ｂａｇ）真空コネクタを含んでよい。バギングフィルム（bagging filem）１５０８をシールするためにシーラント１５０２が用いられてよく、ピールプライ１５１２を複合体１５１４へ固定するためにフラッシュテープ１５０４が用いられてよい。
【００５９】
硬化が完了すると、ピールプライ１５１２の性質は、硬化された複合体１５１４がツール１５１６から取り外されることを可能にする。ピールプライ１５１２は、硬化された複合体１５１４の表面上に接着剤接合の助けとなるある一定のテクスチャを残してよい。ピールプライ１５１２を棄てた後に、ツール１５１６と複合体１５１４との間に強い接合をそれによって形成するために、ツール−複合体界面に接着剤を塗布することができる。
【００６０】
先の記載は、任意の当業者が本明細書に記載される様々な態様を実施することを可能にするために提供される。本開示を通して提示されるこれらの例示的な実施形態の様々な修正が当業者には直ちに明らかとなり、本明細書に開示される概念は、材料の複合インレイのための他の技術に適用されてよい。従って、請求項は、本開示を通して提示される例示的な実施形態に限定されることは意図されず、言語による請求（ｌａｎｇｕａｇｅ  ｃｌａｉｍｓ）と矛盾しない全範囲が与えられるべきである。当業者に知られ、または後に知られることになる、本開示を通して記載される例示的な実施形態の要素のすべての構造的および機能的な均等物は、請求項によって包含されることが意図される。そのうえ、かかる開示が請求項に明示的に列挙されるかどうかに係わらず、本開示に開示されるものが公衆に提供されることは意図されない。請求要素は、語句「のための手段」を用いてその要素が明示的に列挙されない限り、または方法請求項のケースでは、語句「のためのステップ」を用いてその要素が列挙されない限り、合衆国法典第３５巻（３５  Ｕ．Ｓ．Ｃ）第１１２条（ｆ）、または該当法域における類似した法律の規定の下で解釈されるべきではない。
【図１】
2020536769.tif 000003
【図２】
2020536769.tif 000004
【図３】
2020536769.tif 000005
【図４】
2020536769.tif 000006
【図５】
2020536769.tif 000007
【図６】
2020536769.tif 000008
【図７】
2020536769.tif 000009
【図８】
2020536769.tif 000010
【図９】
2020536769.tif 000011
【図１０】
2020536769.tif 000012
【図１１】
2020536769.tif 000013
【図１２】
2020536769.tif 000014
【図１３】
2020536769.tif 000015
【図１４Ａ】
2020536769.tif 000016
【図１４Ｂ】
2020536769.tif 000017
【図１５】
2020536769.tif 000018
【国際調査報告】
2020536769.tif 000019
2020536769.tif 000020